"ビニルアルコール系重合体A、および、コアとシェルとがそれぞれ互いに異なる高分子から構成されるコア-シェル型構造を有する多分岐性高分子Bを含む、ビニルアルコール系重合体組成物。前記多分岐性高分子Bのコアを構成する高分子が多分岐性のポリアミンである、請求項1に記載のビニルアルコール系重合体組成物。前記多分岐性のポリアミンが、多分岐性のポリエチレンイミンである、請求項2に記載のビニルアルコール系重合体組成物。前記多分岐性高分子Bのシェルを構成する高分子が多分岐性のポリエーテルである、請求項1~3のいずれか1項に記載のビニルアルコール系重合体組成物。前記多分岐性のポリエーテルが、多分岐性のポリグリセロールである、請求項4に記載のビニルアルコール系重合体組成物。前記ビニルアルコール系重合体Aが、エチレン-ビニルアルコール共重合体である、請求項1~5のいずれか1項に記載のビニルアルコール系重合体組成物。前記ビニルアルコール系重合体A100質量部に対して、前記多分岐性高分子Bを0.1~10質量部含む、請求項1~6のいずれか1項に記載のビニルアルコール系重合体組成物。請求項1~7のいずれか1項に記載のビニルアルコール系重合体組成物を成形してなる成形体。本発明は白濁が生じにくくて透明性に優れるとともに、耐ブリーディング性にも優れるビニルアルコール系重合体組成物、および、当該ビニルアルコール系重合体組成物を成形してなる成形体を提供することを目的とする。本発明者らは上記目的を達成すべく鋭意検討を重ねた結果、ビニルアルコール系重合体に配合する可塑剤として、特定のコア-シェル型構造を有する多分岐性高分子を用いると、上記目的が達成されることを見出し、当該知見に基づいてさらに検討を重ねて本発明を完成させた。すなわち、本発明は、[1]ビニルアルコール系重合体A、および、コアとシェルとがそれぞれ互いに異なる高分子から構成されるコア-シェル型構造を有する多分岐性高分子Bを含む、ビニルアルコール系重合体組成物、[2]前記多分岐性高分子Bのコアを構成する高分子が多分岐性のポリアミンである、上記[1]のビニルアルコール系重合体組成物、[3]前記多分岐性のポリアミンが、多分岐性のポリエチレンイミンである、上記[2]のビニルアルコール系重合体組成物、[4]前記多分岐性高分子Bのシェルを構成する高分子が多分岐性のポリエーテルである、上記[1]~[3]のいずれか1つのビニルアルコール系重合体組成物、[5]前記多分岐性のポリエーテルが、多分岐性のポリグリセロールである、上記[4]のビニルアルコール系重合体組成物、[6]前記ビニルアルコール系重合体Aが、エチレン-ビニルアルコール共重合体である、上記[1]~[5]のいずれか1つのビニルアルコール系重合体組成物、[7]前記ビニルアルコール系重合体A100質量部に対して、前記多分岐性高分子Bを0.1~10質量部含む、上記[1]~[6]のいずれか1つのビニルアルコール系重合体組成物、[8]上記[1]~[7]のいずれか1つのビニルアルコール系重合体組成物を成形してなる成形体、に関する。本発明によれば、白濁が生じにくくて透明性に優れるとともに、耐ブリーディング性にも優れるビニルアルコール系重合体組成物、および、当該ビニルアルコール系重合体組成物を成形してなり、透明性および耐ブリーディング性に優れた成形体が得られる。以下に本発明について詳細に説明する。本発明のビニルアルコール系重合体組成物は、ビニルアルコール系重合体Aおよび多分岐性高分子Bを含む。ここで、多分岐性高分子Bは、コアとシェルとがそれぞれ互いに異なる高分子から構成されるコア-シェル型構造を有する。本発明において使用されるビニルアルコール系重合体Aは、ビニルアルコール単位を繰り返し単位に有する重合体である限り、その構造に特に制限はなく、例えば、酢酸ビニルに代表されるビニルエステルを重合して得られるビニルエステル系重合体を酸性物質またはアルカリ性物質の存在下にけん化して得られる重合体などが挙げられる。上記のビニルエステル系重合体は、ビニルエステルの単独重合体であってもよいが、ビニルエステルとそれ以外の他のモノマーとが共重合した共重合体であってもよい。当該他のモノマーとしては、例えば、エチレン、プロピレン、1-ブテン、イソブチレン等の炭素数2~20のオレフィン;メチルビニルエーテル、エチルビニルエーテル、n-ブチルビニルエーテル、イソプロピルビニルエーテル、n-ブチルビニルエーテル、イソブチルビニルエーテル、t-ブチルビニルエーテル、ドデシルビニルエーテル、ステアリルビニルエーテル等のビニルエーテル;アクリルアミド、メタクリルアミド、N-メチルアクリルアミド、N-メチルメタクリルアミド、N-エチルアクリルアミド、N-エチルメタクリルアミド、N,N-ジメチルアクリルアミド、N,N-ジメチルメタクリルアミド、ジアセトンアクリルアミド、ジアセトンメタクリルアミド、N-メチロールアクリルアミド、N-メチロールメタクリルアミド等のメタアクリルアミド類;塩化ビニル、塩化ビニリデン、フッ化ビニル、フッ化ビニリデン等のハロゲン化ビニルなどが挙げられ、ビニルエステル系重合体はこれらの他のモノマーの1種または2種以上に由来する構成単位を含むことができる。ビニルエステル系重合体を構成する全構成単位に対する上記他のモノマーに由来する構成単位の割合は、当該他のモノマーの種類にもよるが、60モル以下であることが好ましく、50モル以下であることがより好ましく、25モル以下、さらには15モル以下であってもよい。ビニルアルコール系重合体Aの好ましい例としては、エチレン-ビニルアルコール共重合体が挙げられる。エチレン-ビニルアルコール共重合体はエチレン単位とビニルアルコール単位を主たる繰り返し単位とする重合体であり、上記のビニルエステル系重合体を得る際に他のモノマーとしてエチレンを用いることにより製造することができる。エチレン-ビニルアルコール共重合体のエチレン含量エチレン-ビニルアルコール共重合体を構成する全構成単位のモル数に対してエチレン単位のモル数が占める割合は、得られるビニルアルコール系重合体組成物の用途などにもよるが、20~60モルの範囲内であることが好ましく、25~50モルの範囲内であることがより好ましい。エチレン含量が20モル以上であると耐久性がより向上したビニルアルコール系重合体組成物が得られやすい。一方、エチレン含量が60モル以下であると高い親水性、強度などを維持したビニルアルコール系重合体組成物が得られやすい。また、エチレン-ビニルアルコール共重合体を構成する全構成単位のモル数に対してエチレン単位、ビニルアルコール単位およびビニルエステル単位の合計のモル数が占める割合は80モル以上であることが好ましく、90モル以上であることがより好ましく、95モル以上であることがさらに好ましく、99モル以上であることが特に好ましい。エチレン-ビニルアルコール共重合体のメルトフローレート温度190°C、荷重2.16kgの条件下にASTMD1238に記載の方法により測定は、得られるビニルアルコール系重合体組成物の溶融成形性がより向上することから、0.1~100g/10分の範囲内であることが好ましく、0.5~50g/10分の範囲内であることがより好ましく、1~20g/10分の範囲内であることがさらに好ましい。ビニルアルコール系重合体Aのけん化度は、得られるビニルアルコール系重合体組成物の用途などにもよるがその耐久性などの観点から、50モル以上であることが好ましく、80モル以上であることがより好ましく、95モル以上であることがさらに好ましい。なお、本明細書におけるビニルアルコール系重合体Aのけん化度とは、ビニルアルコール系重合体Aが有する、けん化によってビニルアルコール単位に変換され得る構成単位典型的にはビニルエステル単位とビニルアルコール単位との合計モル数に対して当該ビニルアルコール単位のモル数が占める割合モルをいう。けん化度はJISK6726-1994の記載に準じて測定することができる。ビニルアルコール系重合体Aの重合度は、得られるビニルアルコール系重合体組成物の用途などにもよるが、その耐久性などの観点から、JISK6726-1994に規定されるポリビニルアルコール試験方法に準じて測定される平均重合度として、好ましくは200~8000の範囲内であり、より好ましくは500~5000の範囲内であり、さらに好ましくは700~3000の範囲内である。本発明において使用される多分岐性高分子Bはコア-シェル型構造を有する高分子である。そして、コアとシェルをそれぞれ構成する高分子は互いに異なる。多分岐性高分子はその高分子鎖中に複数の分岐を有する高分子である。本発明においては、コアを構成する高分子が多分岐性の高分子であることによって多分岐性高分子Bが全体として複数の分岐を有していてもよいし、シェルを構成する高分子が多分岐性の高分子であることによって多分岐性高分子Bが全体として複数の分岐を有していてもよいが、本発明の効果がより顕著に奏されることから、コアを構成する高分子とシェルを構成する高分子の両方が多分岐性の高分子であることによって多分岐性高分子Bが全体として複数の分岐を有していることが好ましい。多分岐性高分子Bにおいて、コアを構成する高分子とシェルを構成する高分子とが互いに異なる限り、それぞれの高分子の種類に特に制限はないが、コアを構成する高分子としては、多分岐性のポリアミンが好ましい。多分岐性のポリアミンとしては、例えば、多分岐性のポリエチレンイミン、多分岐性のポリプロピレンイミン、多分岐性のポリブチレンイミン等、窒素原子部分で分岐が形成される多分岐性のポリアルキレンイミンなどが挙げられ、いわゆるデンドリマー樹状高分子と呼ばれるものであることが好ましい。これらの中でも、多分岐性高分子Bの合成が容易であることなどから、コアを構成する高分子は、多分岐性のポリエチレンイミンであることが好ましい。一方、多分岐性高分子Bのシェルを構成する高分子としては、多分岐性のポリエーテルであることが好ましい。多分岐性のポリエーテルとしては、例えば、多分岐性のポリグリセロール、多分岐性のポリメチルグリセロールなどが挙げられ、上記デンドリマーと呼ばれるものであることが好ましい。これらの中でも、多分岐性高分子Bの調製が容易であるとともに、本発明の効果がより顕著に奏されることなどから、シェルを構成する高分子は、多分岐性のポリグリセロールであることが好ましい。シェルを構成する高分子は、コアが結合する側に対して反対側の末端の少なくとも一部に水酸基を有していることが、ビニルアルコール系重合体Aとの親和性に優れ、本発明の効果がより顕著に奏されることから好ましい。多分岐性高分子Bのシェルを構成する高分子として上記の多分岐性のポリグリセロールを採用すれば、このような水酸基を容易に導入することができる。多分岐性高分子Bの入手方法に特に制限はなく、公知の方法を採用して調製してもよいし、あるいは、市販されているものを入手してもよい。公知の方法としては、例えば、特許文献2に記載された方法などが挙げられる。本発明のビニルアルコール系重合体組成物におけるビニルアルコール系重合体Aおよび多分岐性高分子Bの含有量に特に制限はないが、多分岐性高分子Bの含有量があまりに少なすぎると可塑剤としての効果が充分に発揮されない傾向があり、一方、あまりに多すぎると白濁やブリーディングが生じやすくなる傾向があることから、ビニルアルコール系重合体A100質量部に対して、前記多分岐性高分子Bが0.1~10質量部の範囲内であることが好ましく、1~8質量部の範囲内であることがより好ましく、2~6質量部の範囲内であることがさらに好ましい。本発明のビニルアルコール系重合体組成物は、ビニルアルコール系重合体Aおよび多分岐性高分子Bのみから構成されていてもよいが、これら以外の他の成分をさらに含んでいてもよい。このような他の成分としては、例えば、充填剤、酸化防止剤、紫外線吸収剤、着色剤、滑剤などが挙げられる。本発明のビニルアルコール系重合体組成物における、ビニルアルコール系重合体Aおよび多分岐性高分子Bの合計の含有率は、50質量以上であることが好ましく、80質量以上であることがより好ましく、95質量以上であることがさらに好ましい。本発明のビニルアルコール系重合体組成物は、それを成形してなる成形体の形態で各種用途に使用することができる。ビニルアルコール系重合体組成物の成形方法に特に制限はなく、使用されるビニルアルコール系重合体Aの種類などに応じて適宜選択することができるが、例えば、押出成形、射出成形等の溶融成形法や、キャスト成形などを採用することができる。成形体の形状に特に制限はなく、例えば、フィルム、シート、板、ベルト、チューブ、各種立体形状などの他、各種成形品を製造するためのペレット、フレーク、粉末などの形態にすることもできる。以下に本発明を実施例により具体的に説明するが、本発明はこれらの実施例により何ら限定されるものではない。なお、以下の実施例および比較例において採用された、透明性およびブリーディングの各評価方法を以下に示す。透明性の評価以下の実施例または比較例で得られたフィルムを目視により観察し、以下の基準に従って透明性の評価を行った。○白濁が全く認められない。△軽度の白濁が認められる。×顕著な白濁が認められる。ブリーディングの評価以下の実施例または比較例で得られたフィルムを20°C、65RHの条件下で7日間放置した後、その表面状態を目視により観察し、以下の基準に従ってブリーディングの評価を行った。○ブリーディングが全く認められない。△軽度のブリーディングが認められる。×顕著なブリーディングが認められる。[実施例1]単量体としてエチレンおよび酢酸ビニルのみを用いて得られた共重合体をけん化して得られたエチレン-ビニルアルコール共重合体エチレン含量44モル、メルトフローレート温度190°C、荷重2.16kgの条件下にASTMD1238に記載の方法により測定5g/10分、けん化度99モル以上100質量部を1000質量部のジメチルアセトアミドに溶解し、これに特許文献2の段落0033に記載された方法に従って合成した、コアが多分岐性のポリエチレンイミンからなり、シェルが多分岐性のポリグリセロールからなるコア-シェル型多分岐性高分子以下、可塑剤1という場合があるを5質量部添加した。次いで、減圧下でジメチルアセトアミドを留去した。得られたビニルアルコール系重合体組成物を220°Cに加熱してフィルムを作製した。得られたフィルムを用いて、上記した方法により、透明性およびブリーディングの各評価を行った。結果を表1に示した。[比較例1]可塑剤1を5質量部使用したことに代えてポリグリセロールHyperbranchedPolyglycerol商品名ハイパーポリマーズ社製、Mn=5000。以下、可塑剤2という場合がある。を5質量部使用したこと以外は実施例1と同様にしてフィルムを作製し、上記した方法により、透明性およびブリーディングの各評価を行った。結果を表1に示した。[比較例2]可塑剤1を5質量部使用したことに代えてポリグリセロール5量体。以下、可塑剤3という場合がある。を5質量部使用したこと以外は実施例1と同様にしてフィルムを作製し、上記した方法により、透明性およびブリーディングの各評価を行った。結果を表1に示した。[比較例3]可塑剤1を5質量部使用したことに代えてグリセリンモノステアレート以下、可塑剤4という場合があるを5質量部使用したこと以外は実施例1と同様にしてフィルムを作製し、上記した方法により、透明性およびブリーディングの各評価を行った。結果を表1に示した。[実施例2]酢酸ビニルの単独重合体をけん化して得られたポリビニルアルコール重合度1000、けん化度98.5モル100質量部を1000質量部の水に溶解し、これに可塑剤1を3質量部添加した。次いで、得られた水溶液を基材に流延後、乾燥することにより、フィルムを作製した。得られたフィルムを用いて、上記した方法により、透明性およびブリーディングの各評価を行った。結果を表1に示した。[比較例4]可塑剤1を3質量部使用したことに代えて可塑剤2を3質量部使用したこと以外は実施例2と同様にしてフィルムを作製し、上記した方法により、透明性およびブリーディングの各評価を行った。結果を表1に示した。"